(57)【特許請求の範囲】
【請求項１】
下記（Ａ）成分と下記（Ｂ）成分とを含有する樹脂組成物であって、該樹脂組成物の酢酸ビニルに由来する繰り返し単位の平均含量が１０〜２０重量％、下記（Ａ）成分／下記（Ｂ）成分のメルトフローレート比が０．０５以上１０未満である樹脂組成物からなるシート。
（Ａ）成分：酢酸ビニルに由来する繰り返し単位の含量が１４〜２５重量％、メルトフローレートが０．１〜１０ｇ／１０分のエチレン・酢酸ビニル共重合体  ６０〜８５重量％
（Ｂ）成分：酢酸ビニルに由来する繰り返し単位の含量が０〜１４重量％未満、メルトフローレートが０．１〜３０ｇ／１０分の高圧ラジカル法低密度ポリエチレンまたはエチレン・酢酸ビニル共重合体  １５〜４０重量％
【請求項２】
樹脂組成物の酢酸ビニルに由来する繰り返し単位の平均含量が１２〜１８重量％、（Ａ）成分／（Ｂ）成分のメルトフローレート比が０．１〜５である請求項１記載のシート。
【請求項３】
（Ａ）成分のエチレン・酢酸ビニル共重合体が、酢酸ビニルに由来する繰り返し単位の含量１５〜２０重量％、メルトフローレート０．３〜５ｇ／１０分であり、（Ｂ）成分の高圧ラジカル法低密度ポリエチレンまたはエチレン・酢酸ビニル共重合体が、酢酸ビニルに由来する繰り返し単位の含量０〜１０重量％、メルトフローレートが０．１〜１５ｇ／１０分である請求項１または２記載のシート。
【請求項４】
請求項１〜３のいずれかに記載のシートからなることを特徴とする止水シート。
【発明の詳細な説明】
【０００１】
【発明の属する技術分野】
本発明は、エチレン系共重合体を含有する樹脂組成物からなるシートに関する。
【０００２】
【従来の技術および発明が解決しようとする課題】
止水シート等の用途には、従来柔軟性などの点からポリ塩化ビニルが用いられていた。しかしながら、ポリ塩化ビニルは耐候性、耐オゾン性などに問題があり、近年、エチレン・酢酸ビニル共重合体が急速に使用されてきている。
エチレン・酢酸ビニル共重合体からなるシートは、例えばカレンダー成形法、押出成形法などによって加工されているが、引き取りロールでの離ロール性が悪くロールにシートが巻き付いたりするトラブルがあり、加工が難しいと言う問題があった。
【０００３】
本発明の目的は、シート成形時の離ロール性を改良し、生産性を向上させ、しかも適度な柔軟性を保持するシート及び該シートからなる止水シートを提供する。
【０００４】
【課題を解決するための手段】
本発明者らは、止水シート等の用途に使用される樹脂製シートについて鋭意検討した結果、酢酸ビニルに由来する繰り返し単位の含量が特定の多い範囲にあるエチレン・酢酸ビニル共重合体と、高圧ラジカル法低密度ポリエチレンまたは酢酸ビニルに由来する繰り返し単位の含量が特定の少ない範囲にあるエチレン・酢酸ビニル共重合体を含有した樹脂組成物からなるシート及び該シートからなる止水シートが本発明の目的を達成することを見出し、本発明を完成させた。
【０００５】
すなわち、本発明は、下記（Ａ）成分と下記（Ｂ）成分とを含有する樹脂組成物であって、該樹脂組成物の酢酸ビニルに由来する繰り返し単位の平均含量が１０〜２０重量％、下記（Ａ）成分／下記（Ｂ）成分のメルトフローレート比が０．０５以上１０未満である樹脂組成物からなるシートである。
（Ａ）成分：酢酸ビニルに由来する繰り返し単位の含量が１４〜２５重量％、メルトフローレートが０．１〜１０ｇ／１０分のエチレン・酢酸ビニル共重合体  ６０〜８５重量％
（Ｂ）成分：酢酸ビニルに由来する繰り返し単位の含量が０〜１４重量％未満、メルトフローレートが０．１〜３０ｇ／１０分の高圧ラジカル法低密度ポリエチレンまたはエチレン・酢酸ビニル共重合体  １５〜４０重量％
また、本発明は、上記のシートからなることを特徴とする止水シートである。
以下、本発明を詳細に説明する。
【０００６】
【発明の実施の形態】
（Ａ）成分は、酢酸ビニルに由来する繰り返し単位の含量（以下、単に「酢酸ビニル含量」と称する）が１４〜２５重量％、好ましくは１５〜２０重量％のエチレン・酢酸ビニル共重合体である。（Ａ）成分の酢酸ビニル含量が、１４重量％未満では離ロール性、ヒートシール性の改良効果が小さく、２５重量％を越えた場合は離ロール性が低下し、また耐熱性、強度が悪くなる。
（Ａ）成分のメルトフローレートは、０．１〜１０ｇ／１０分、好ましくは０．３〜５ｇ／１０分である。
（Ａ）成分のメルトフローレートが、０．１ｇ／１０分未満であると加工性が悪くなり、１０ｇ／１０分を越えると離ロール性及び強度が低下してくる。
【０００７】
（Ａ）成分のエチレン・酢酸ビニル共重合体の製造方法は、特に限定されるものではなく、例えばエチレン、酢酸ビニル及びラジカル開始剤により共重合する方法が挙げられる。
【０００８】
（Ｂ）成分は、酢酸ビニル含量が０〜１４重量％未満、好ましくは０〜１０重量％の高圧ラジカル法低密度ポリエチレンまたはエチレン・酢酸ビニル共重合体である。（Ｂ）成分の酢酸ビニル含量が、１４重量％以上では、離ロール性の改良効果が小さい。
（Ｂ）成分のメルトフローレートは、０．１〜３０ｇ／１０分、好ましくは０．１〜１５ｇ／１０分である。
（Ｂ）成分のメルトフローレートが、０．１ｇ／１０分未満であると加工性が悪くなり、３０ｇ／１０分を越えると離ロール性が低下する。
【０００９】
（Ｂ）成分のエチレン・酢酸ビニル共重合体の製造方法は、特に限定されるものではなく、例えば（Ａ）成分と同様にエチレン、酢酸ビニル及びラジカル開始剤により共重合する方法が挙げられる。
【００１０】
（Ｂ）成分の酢酸ビニル含量が０重量％である高圧ラジカル法低密度ポリエチレンは、有機過酸化物または酸素などの遊離基発生剤を重合開始剤とし、高温、高圧の条件下で、エチレンをラジカル重合させることにより得られる。
【００１５】
高圧ラジカル法低密度ポリエチレンの密度は特に制限されるものではないが、密度が０．９２５ｇ／ｃｍ3以下、さらに０．９１２〜０．９２５ｇ／ｃｍ3の範囲が好ましい。
【００１６】
（Ａ）成分の配合割合は６０〜８５重量％、好ましくは６５〜８５重量％である。配合割合が６０重量％未満では剛性が高くなり柔軟性が悪く、８５重量％を越えた場合は離ロール性の改良効果が小さい。
【００１７】
（Ｂ）成分の配合割合は１５〜４０重量％、好ましくは１５〜３５重量％である。配合割合が１５重量％未満では離ロール性の改良効果が小さく、４０重量％を越えた場合は剛性が高くなり柔軟性が悪くなる。
【００１８】
上記（Ａ）成分と上記（Ｂ）成分を含有する樹脂組成物は、その酢酸ビニルに由来する繰り返し単位の平均含量（以下、単に「平均酢酸ビニル含量」と称する）が１０〜２０重量％、好ましくは１２〜１８重量％である。
上記平均酢酸ビニル含量が１０重量％未満では剛性が高く柔軟性が悪くなり、一方、２０重量％を越えると逆に柔軟すぎて腰がなくなり強度が低くなる。
【００１９】
上記樹脂組成物は、（Ａ）成分／上記（Ｂ）成分のメルトフローレート比が、０．０５以上１０未満、好ましくは０．１〜５である。
上記メルトフローレート比が０．０５未満では離ロール性の改良効果が小さく、一方、１０以上では樹脂組成物の分散が悪くなり、シートにブツが生じる。
【００２０】
上記樹脂組成物は、そのねじり剛性率が１４０〜２５０kg/cm2の範囲が好ましい。
上記樹脂組成物は、必要に応じ、酸化防止剤、滑剤、耐候剤、帯電防止剤、着色剤、充填剤などを適宜含ませることもできる。
【００２１】
上記樹脂組成物は、ヘンシェルミキサー、タンブラーミキサーなどによりペレットまたはパウダーを混合しシート化してもよいし、混合後、バンバリーミキサー、単軸押出機、二軸押出機などを用いてペレット化した後にシート化してもよい。
【００２２】
シートの加工方法は、特に限定されるものではなく、例えばカレンダー成形法、押出成形法などが挙げられる。シートの厚みは、特に制限されるものではなく、例えば０．１〜２ｍｍの範囲が好ましい。
【００２３】
【実施例】
以下、本発明を実施例に基づき説明するが、本発明はこれら実施例に限定されるものではない。
実施例及び比較例における評価方法は下記のとおりである。
（１）メルトフローレート（ＭＦＲ）及びメルトフローレート比（ＭＦＲ比）
ＪＩＳ  Ｋ７２１０に基づき１９０℃、荷重２．１６ｋｇで測定した。
（Ａ）成分のＭＦＲと（Ｂ）成分のＭＦＲからＭＦＲ比を算出した。
ＭＦＲ比＝（Ａ）成分のＭＦＲ／（Ｂ）成分のＭＦＲ
（２）酢酸ビニル含量
ＪＩＳ  Ｋ６７３０に基づき測定した。
（３）密度
ＪＩＳ  Ｋ６７６０に基づき測定した。
（４）ねじり剛性率
ＪＩＳ  Ｋ６７３０に基づき測定した。
（５）離ロール性
３０ｍｍ径押出機に幅２０ｃｍのコートハンガー型水平横型Ｔ−ダイを装着したＴ−ダイ式シート成形機を用い、樹脂温度２００℃で樹脂を押出し、縦３段型シート引取機で、第１ロールと第２ロールを圧着し、温度３０℃、引取速度２ｍ／分で、厚さ０．５ｍｍのシートを成形した。
離ロール性は第１ロールと第２ロール間にシートが巻き付く程度を下記のとおり評価した。
◎・・・巻き付きがない。
○・・・巻き付きが少ない。
×・・・巻き付きが多い。
【００２４】
実施例１〜５、比較例１〜３
表１〜２に示す配合を、３０ｍｍ径のスクリューを有する押出機にて１８０℃で造粒し、シートを成形して評価を行った。結果を表１、２に示す。
【００２５】
【表１】
0003692646.tif 000002
【００２６】
【表２】
0003692646.tif 000003
【００２７】
＊１（Ａ）成分の種類
Ａ１：エチレン・酢酸ビニル共重合体
Ａ２：エチレン・酢酸ビニル共重合体
＊２（Ｂ）成分の種類
Ｂ１：エチレン・酢酸ビニル共重合体
Ｂ２：エチレン・酢酸ビニル共重合体
Ｂ３：高圧ラジカル法低密度ポリエチレン
Ｂ４：エチレン・酢酸ビニル共重合体
【００２８】
【発明の効果】
以上、説明したとおり、本発明によれば、離ロール性に優れ、しかも適度な柔軟性を保持したシートが提供できる。
また、本発明は、離ロール性に優れるので生産効率の向上したシートが提供できる。
本発明は、上記優れた物性を有するから止水シート等に最適である。